3 구 플라스크 에 13 . 5 g ( 50 mmol ) 의 3 , 5 - 다 이 삼 차 뷰 틸 - 1 - 브로모 벤젠 , 8 . 2 g ( 52 . 5 mmol ) 의 4 - 클로 로 페닐 보론 산 , 21 . 8 g ( 158 mmol ) 의 탄산 포타슘 , 125 mL 의 톨루엔 , 31 mL 의 에탄올 , 40 mL 의 물 을 넣 고 , 감압 하 에서 탈기 처리 를 한 후 , 플라스크 내 를 질소 치환 하 였 다 . 이 혼합물 에 225 mg ( 1 . 0 mmol ) 의 아세트산 팔라듐 , 680 mg ( 2 . 0 mmol ) 의 트리스 ( 2 - 메틸 페닐 ) 포스핀 을 첨가 하 고 , 80 ℃ 에서 약 3 시간 동안 가열 환류 하 였 다 . 그 후 , 실온 으로 되돌리 고 유기 층 과 수성 층 으로 분액 하 였 다 . 이 용액 에 황산 마그네슘 을 첨가 하 고 수분 을 건조 시켜 농축 하 였 다 . 얻 어 진 용액 을 실리카 겔 칼럼 크로마토그래피 로 정제 하 였 다 . 얻 어 진 용액 을 농축 하 여 건고 시켰 다 . 그 후 , 헥세인 을 첨가 하 고 재결정 하 였 다 . 백색 고체 를 석출 한 혼합 용액 을 얼음 으로 냉각 한 후 , 여과 하 였 다 . 얻 어 진 고체 를 진 공하 에 있 어서 약 60 ℃ 에서 건조 시킴 으로써 , 목적물 인 백색 고체 를 9 . 5 g , 수율 63 % 로 얻 었 다 . 단계 1 의 합성 스킴 을 이하 에 나타낸다 .